(57)【要約】【課題】ＳｉＯx膜、ＳｉＯＮ膜などのシリコン化合物薄膜の形成において、所望の屈折率と所望の希土類添加状態とが実現できるようにする。【解決手段】まず、内部を所定の圧力に減圧した後、ガス導入部１０６からガスを導入し、プラズマ生成室１０１で第１プラズマを発生させる。また、ガス導入部１３３からＡｒなどのスパッタガスを導入しスパッタ室１０３内で第２プラズマを発生させる。このように２つのプラズマを生成した状態で、第１プラズマとソースガス導入部１０７から供給されるシリコンソースガスとにより、成膜室１０２内の設置されている基板１０５の表面にＰＥＣＶＤ法により薄膜を形成させる。同時に、スパッタ室１０３において、第２プラズマにより希土類元素ターゲット１２１をスパッタし、このことにより発生した元素を基板１０５に形成されている薄膜に添加させる。【選択図】  図１
2008118008.tif 000002
【特許請求の範囲】
【請求項１】
成膜室の内部に膜形成対象の基板を載置する第１工程と、
前記成膜室とこれにプラズマ引出口を介して連通するプラズマ生成室との内部を真空排気する第２工程と、
前記プラズマ生成室において生成した第１プラズマを前記プラズマ引出口より引き出し、シリコンソースガスを供給している基板の表面に引き出した前記プラズマを照射して前記基板の上にシリコン化合物を堆積すると共に、
前記プラズマ生成室とは異なる位置で前記成膜室に連通するスパッタ室の内部に固定された希土類金属を含むターゲットに電力を印加して第２プラズマを生成し、この第２プラズマ中のイオンを前記ターゲットに衝突させてスパッタ現象を起こすことで、前記ターゲットを構成する希土類元素を飛び出させて前記基板に到達させ、
前記基板の上に前記希土類元素が添加された前記シリコン化合物よりなるシリコン化合物薄膜が形成された状態とする第３工程と
を備えることを特徴とするシリコン化合物薄膜の形成方法。
【請求項２】
請求項１記載のシリコン化合物薄膜の形成方法において、
前記第１プラズマは、電子サイクロトロン共鳴法により生成し、発散磁界により前記プラズマ引出口より引き出して基板の表面に照射する
ことを特徴とするシリコン化合物薄膜の形成方法。
【請求項３】
請求項１又は２記載のシリコン化合物薄膜の形成方法において、
前記ターゲットに印加する前記電力を制御することで、前記シリコン化合物薄膜の膜厚方向の前記希土類元素の濃度を制御する
ことを特徴とするシリコン化合物薄膜の形成方法。
【請求項４】
請求項１又は２記載のシリコン化合物薄膜の形成方法において、
前記スパッタ室と前記成膜室とを連通する連通孔の前記成膜室側に配置されたシャッターの開閉により、前記ターゲットより飛び出した前記希土類元素の前記基板への到達数を制御し、前記シリコン化合物薄膜の膜厚方向の前記希土類元素の濃度を制御する
ことを特徴とするシリコン化合物薄膜の形成方法。
【発明の詳細な説明】
【技術分野】
【０００１】
本発明は、例えば光通信で利用される導波路型光増幅器などを形成するために用いる光導波路膜としての、酸窒化シリコンや酸化シリコンなどのシリコン化合物薄膜の形成方法に関するものである。
【背景技術】
【０００２】
近年の波長分割多重（ＷＤＭ）方式により大容量伝送する光通信ネットワークでは、電気回路を通さずかつ異なる波長の光を一括して増幅できる光増幅器が、重要なデバイスとなっている。この光増幅器として、現在は主にエルビウム（Ｅｒ）などの希土類元素を光ファイバーに添加した光ファイバー増幅器が利用されている。例えば、Ｃバンド（波長１５３０〜１５６５ｎｍ）をカバーする光ファイバー増幅器は、コア中心部にＥｒを添加した石英系光ファイバーに、励起光となる半導体レーザー光を導入してＥｒ原子を励起して反転分布を形成させ、入射する信号光を誘導放出に増幅するというものである。この光ファイバー増幅器によれば、数１０〜数１００ｍの長さで４０ｄＢ以上の高利得が得られている。
【０００３】
しかしながら、光ファイバー増幅器は、長さが数１０〜数１００ｍにもなり、光増幅器の小型化を阻害している。これは、比屈折率差が０．３％程度と小さい石英系光ファイバーを用いているためである。
【０００４】
これに対し、高い屈折率を持つシリコン酸化物（ＳｉＯx）もしくは酸窒化シリコン（ＳｉＯＮ）をコアに、二酸化シリコン（ＳｉＯ2）をクラッドとした比屈折率差の大きい光導波路を用いると光増幅器の大幅な小型化が実現できる。このような大きな比屈折率差の導波路を用いれば、より小さな領域に閉じ込められた高いパワー密度の光で希土類元素を効率よく励起でき、短い距離でも高い利得を得ることができるため小型化が可能になる。
【０００５】
ただし、上述した導波路型の光増幅器を実現するためには、適量の希土類元素が添加され、かつ屈折率が制御されたＳｉＯx膜やＳｉＯＮ膜を安定に成膜する技術が必要となる。
【０００６】
発明者らは、先に希土類元素が添加された高い屈折率を持つＳｉＯＮ膜を形成する方法として電子サイクロトロン共鳴（ＥＣＲ）スパッタを応用した方法を提案した（特開２００５−３０７２２２号公報）。この技術について、図９を用いて説明する。図９は、特許文献１に示されている成膜装置の構成を示す構成図である。
【０００７】
特許文献１に示されている従来の技術では、次のようにして基板の上に薄膜を形成している。まず、希土類金属から構成されたターゲット９１１が固定された成膜室９０２の内部において、膜形成対象の基板９０５を基板台９０４に固定する。成膜室９０２の内部は、排気口９１３に連通する図示しない排気ポンプにより真空排気されている。次に、マイクロ波発振器９０８からのマイクロ波と磁気コイル９０３からの磁気により、プラズマ生成室９０１において電子サイクロトロン共鳴法によりアルゴンガスと酸素ガスと窒素ガスとによるプラズマを生成し、このプラズマを磁気コイル９０３による発散磁場によりプラズマ引出口９０１ａより引き出す。
【０００８】
次に、引き出したプラズマを、ソースガス導入部９０７からシリコンソースガスを供給している基板９０５の表面に照射することで、基板９０５の上にＳｉＯx膜またはＳｉＯＮ膜を堆積する。同時に、生成しているプラズマの下流に位置するターゲット９１１に、高周波電源９１２からの電力を印加し、生成しているプラズマ中のイオンをターゲット９１１に衝突させてスパッタ現象を起こさせ、ターゲット９１１を構成する希土類元素を基板方向に飛び出させて基板９０５に到達させ、基板９０５の上に希土類元素が添加されたＳｉＯx膜またはＳｉＯＮ膜を形成する。
【０００９】
【特許文献１】特開２００５−３０７２２２号公報
【発明の開示】
【発明が解決しようとする課題】
【００１０】
しかしながら、上述した従来の技術では、次に示す問題があった。プラズマ生成室９０１で発生させたプラズマをＳｉＯx膜の形成と希土類元素のスパッタとの両方に利用しているため、ＳｉＯx膜の組成により変化する膜の屈折率と、膜中に添加する希土類元素の量とを独立に制御できないという問題があった。膜の屈折率を変化させようとしてガス条件を変更すると、プラズマの状態が変わるためにスパッタが影響を受け、膜中に添加される希土類元素の量が変化してしまう。また、希土類元素の量を変更するためにターゲットに印加する電力を変えるとプラズマの状態が変化し、ＳｉＯx膜の組成などが変化して膜の屈折率が変化してしまう。このように、従来の技術では、光導波路にとって重要な膜の屈折率と、光増幅にとって重要な希土類元素の量との両方を所望の値にすることが、非常に困難であった。
【００１１】
本発明は、以上のような問題点を解消するためになされたものであり、ＳｉＯx膜、ＳｉＯＮ膜などのシリコン化合物薄膜の形成において、所望の屈折率と所望の希土類添加状態とが実現できるようにすることを目的とする。
【課題を解決するための手段】
【００１２】
本発明に係るシリコン化合物薄膜の形成方法は、成膜室の内部に膜形成対象の基板を載置する第１工程と、成膜室とこれにプラズマ引出口を介して連通するプラズマ生成室との内部を真空排気する第２工程と、プラズマ生成室において生成した第１プラズマをプラズマ引出口より引き出し、シリコンソースガスを供給している基板の表面に引き出したプラズマを照射して基板の上にシリコン化合物を堆積すると共に、プラズマ生成室とは異なる位置で成膜室に連通するスパッタ室の内部に固定された希土類金属を含むターゲットに電力を印加して第２プラズマを生成し、この第２プラズマ中のイオンをターゲットに衝突させてスパッタ現象を起こすことで、ターゲットを構成する希土類元素を飛び出させて基板に到達させ、基板の上に希土類元素が添加されたシリコン化合物よりなるシリコン化合物薄膜が形成された状態とする第３工程とを備えるようにしたものである。この方法では、シリコン化合物の堆積には関与しない第２プラズマによりターゲットがスパッタされ、このスパッタにより希土類元素の添加量が制御される。
【００１３】
上記シリコン化合物薄膜の形成方法において、第１プラズマは、電子サイクロトロン共鳴法により生成し、発散磁界によりプラズマ引出口より引き出して基板の表面に照射するものであればよい。
【００１４】
上記シリコン化合物薄膜の形成方法において、ターゲットに印加する電力を制御することで、シリコン化合物薄膜の膜厚方向の希土類元素の濃度を制御すればよい。また、スパッタ室と成膜室とを連通する連通孔の成膜室側に配置されたシャッターの開閉により、ターゲットより飛び出した希土類元素の基板への到達数を制御し、シリコン化合物薄膜の膜厚方向の希土類元素の濃度を制御してもよい。
【発明の効果】
【００１５】
以上説明したように、本発明では、プラズマ生成室とは異なる位置で成膜室に連通するスパッタ室の内部に固定された希土類金属を含むターゲットに電力を印加して第２プラズマを生成し、この第２プラズマ中のイオンをターゲットに衝突させてスパッタ現象を起こすことで、ターゲットを構成する希土類元素を飛び出させて基板に到達させるようにした。この結果、この発明によれば、シリコン化合物の堆積には関与しない第２プラズマによりターゲットがスパッタされ、このスパッタにより希土類元素の添加量が制御されるので、ＳｉＯx膜、ＳｉＯＮ膜などのシリコン化合物薄膜の形成において、所望の屈折率と所望の希土類添加状態とが実現できるようになるという優れた効果が得られる。
【発明を実施するための最良の形態】
【００１６】
以下、本発明の実施の形態について図を参照して説明する。図１は、本発明の実施の形態におけるシリコン化合物薄膜の形成方法を実施するための薄膜形成装置の構成例を示す構成図である。図１（ａ）は、装置の断面を概略的に示す断面図であり、図１（ｂ）は、一部装置の構成を示す平面図である。本装置は、ＥＣＲイオン源であるプラズマ生成室１０１と、プラズマ引出口１１５を介してプラズマ生成室１０１に連通する成膜室１０２とを備える。成膜室１０２は、排気口１１３が図示しない真空排気装置に連通し、真空排気装置によりプラズマ生成室１０１と共に内部が真空排気され、例えば、１０-5Ｐａ程度の圧力（真空度）にすることを可能とされている。
【００１７】
成膜室１０２には、ＳｉＯxあるいはＳｉＯＮなどの膜が形成される対象となる基板１０５が固定される基板台１０４が設けられている。基板１０５は、例えば酸化シリコン膜が形成されているシリコン基板である。基板台１０４は、図示していないが、加熱機構を備えている。また、基板台１０４は、図示しない回転機構により所望の角度に傾斜し、かつ回転可能とされている。基板台１０４を傾斜して回転させることで、基板１０５に形成する薄膜の膜厚と屈折率及び希土類元素の添加量の基板の面内均一性を改善することが可能となる。
【００１８】
また、基板台１０４とプラズマ引出口１１５との間には、シリコンソースを導入するためのソースガス導入部１０７が配置されている。ソースガス導入部１０７は、図１（ｂ）の平面図に示すように、成膜室１０２の外部に貫通する導入管１７１と、基板台１０４の上に配置されるリング状の配管部１７２と、配管部１７２に設けられた複数のノズル１７３とを備えている。導入管１７１は、図示しないソースガス供給手段に連通している。また、ソースガス導入部１０７と基板台１０４（基板１０５）との間に配置された、シャッター１１６を備える。
【００１９】
また、プラズマ生成室１０１と成膜室１０２との連通方向に対する成膜室１０２の側部に、スパッタ室１０３を備える。スパッタ室１０３も、成膜室１０２に連通し、連通孔の成膜室１０２の側に、シャッター１１７が設けられている。スパッタ室１０３の内部には、希土類元素から構成された希土類元素ターゲット１２１を備えている。また、希土類元素ターゲット１２１よりスパッタされたスパッタ粒子が、基板１０５に到達するように、スパッタ室１０３は、基板１０５の表面が見込める位置に配置されている。
【００２０】
希土類元素ターゲット１２１は、例えば、エルビウム（Ｅｒ），ツリウム（Ｔｍ），ホルミウム（Ｈｏ），イッテルビウム（Ｙｂ），ネオジウム（Ｎｄ），プラセオジウム（Ｐｒ），ジスプロシウム（Ｄｙ）のいずれか、もしくはこれら希土類元素の酸化物から構成されたものである。また、希土類ターゲット１２１は、Ｅｒ及びＹｂを含むなど、複数の希土類元素を含んで構成されていても良い。また、希土類元素ターゲット１２１は、高周波電源１２２に接続し、高周波電源１２２より高周波電圧（１３．５６ＭＨｚ）が印加可能とされている。また、スパッタ室１０３は、アルゴンガスなどの不活性ガス（スパッタガス）を導入するためのガス導入部１３３を備えている。
【００２１】
プラズマ生成室１０１は、石英窓１１０を介して導波管１０９に連通し、導波管１０９は、マイクロ波発振器１０８に連通している。また、プラズマ生成室１０１の周囲には、磁気コイル（磁場発生手段）１１４が備えられている。磁気コイル１１４によりプラズマ生成室１０１の内部に形成される磁場の磁界強度は、ＥＣＲ条件を満たす８７５Ｇである。また、磁気コイル１１４は、プラズマ生成室１０１から基板台１０４に向かって磁場が徐々に弱くなる発散磁場を形成する。
【００２２】
本装置では、まず、排気口１１３を通じ図示しない真空排気装置により内部を所定の圧力に減圧した後、ガス導入部１０６からガスを導入し、プラズマ生成室１０１で第１プラズマを発生させる。また、ガス導入部１３３からＡｒなどのスパッタガスを導入しスパッタ室１０３内で第２プラズマを発生させる。このように２つのプラズマを生成した状態で、第１プラズマとソースガス導入部１０７から供給されるシリコンソースガスとにより、成膜室１０２内の設置されている基板１０５の表面に、よく知られたＰＥＣＶＤ（Plasma Enhanced Chemical Vapor Deposition）法により薄膜を形成させる。同時に、スパッタ室１０３において、第２プラズマにより希土類元素ターゲット１２１をスパッタし、このことにより発生した元素（スパッタ粒子）を基板１０５に形成されている薄膜に添加させる。また、シャッター１１６の開閉により、第１プラズマの基板１０５への到達を制御し、シャッター１１７の開閉により、第２プラズマにスパッタされて生成したスパッタ粒子の基板１０５への到達を制御する。なお、本装置では、上述した第１プラズマの生成手段として、電子サイクロトロン共鳴（ＥＣＲ）を利用しているが、これに限らず、容量結合，誘導結合などの公知のプラズマ生成手段を用いるようにしても良い。
【００２３】
次に、シリコン化合物薄膜として、希土類元素Ｅｒが添加されたＳｉＯx膜（０＜ｘ＜２）の形成を例にこの装置を用いた本実施の形態におけるシリコン化合物薄膜の形成方法について説明する。まず、基板１０５として表面に１０μｍ程度の２酸化シリコン膜が形成されているシリコン基板を基板台１０４に固定し、また、シャッター１ｌ６とシャッター１１７を閉じた状態とする。これは、プラズマ生成室１０１で生成されたプラズマ及びスパッタ室１０３で生成されたスパッタ粒子が、基板１０５の方向に飛行するのが遮られた状態である。
【００２４】
次に、上述した状態で、成膜室１０２及びプラズマ生成室１０１の内部を、所定の圧力（真空度）にまで排気（真空排気）する。また、図示しない回転機構により、基板台１０４を、プラズマ生成室１０１と成膜室１０２との連通方向に対して１５〜４５°程度傾けた状態で回転させる。なお、プラズマ生成室１０１と成膜室１０２との連通方向が、プラズマ生成室１０１で生成されたＥＣＲプラズマの流れていく方向である。
【００２５】
この後、ガス導入部１０６より酸素ガスをプラズマ生成室１０１に導入し、ガス導入部１３３よりアルゴンガスをスパッタ室１０３に導入し、これらに連通している成膜室１０２の内部の圧力が、例えば０．０５〜０．２Ｐａ程度とされた状態にする。
【００２６】
この状態で、磁気コイル１１４よりプラズマ生成室１０１内に８７５Ｇの磁場を発生させ、また、マイクロ波発生器１０８より２．４５ＧＨｚのマイクロ波を導入し、プラズマ生成室１０１に電子サイクロトロン共鳴（ＥＣＲ）によるプラズマを発生させる。次いで、スパッタ室１０３の希土類元素ターゲット１２１に、高周波電源１２２より１３．５６ＭＨｚのＲＦパワーを印加し、希土類元素ターゲット１２１近傍にマグネトロン放電によるプラズマが生成された状態とする。
【００２７】
ところで、一般的には、マグネトロン放電を安定に維持するためには、数Ｐａ程度以上の圧力を必要とし、上述したような０．１Ｐａ程度の圧力条件では安定に放電が維持できない。しかしながら、本装置では、プラズマ生成室１０１より生成したＥＣＲプラズマ中のイオン及び電子が、スパッタ室１０３内に入り、スパッタ室１０３内におけるプラズマ発生に寄与するため、低い圧力にもかかわらずＲＦパワーの印加でプラズマが発生しかつプラズマが安定に維持される。また、プラズマ生成室１０１とスパッタ室１０３とは連通しているため、上述したように、ガス導入部１０６から導入されたアルゴンガスなどのスパッタガスもスパッタ室１０３に到達する。従って、ガス導入部１０６から導入したスパッタガスにより、スパッタ室１０３の内部にプラズマ（第２プラズマ）を生成することが可能である。ただし、ガス導入部１３３も用いる方が、より高いガス導入制御が行える。
【００２８】
上述したように、希土類元素ターゲット１２１近傍にマグネトロン放電によるプラズマが生成された状態とした後、ソースガス導入部１０７のリング状の配管部１７２より、シリコンソースガスとして例えばシランガスを導入し、ガス導入状態が安定したところで、シャッター１１６が開放した状態にする。プラズマ生成室１０１内で生成されたＥＣＲプラズマは、磁気コイル１１４により形成される発散磁場によりプラズマ引出口１１５より引き出され、基板台１０４の方向に流れるプラズマ流１２０を形成する。形成されたプラズマ流１２０は、配管部１７２のリング中央部を通過し、基板台１０４に到達する。
【００２９】
以上のことによりプラズマが生成されている状態において、基板１０５の表面では、プラズマ引出口１１５より引き出された酸素のＥＣＲプラズマと、ソースガス導入部１０７から導入されたシランガスとが反応し、ＳｉＯx膜の堆積がはじまる。
【００３０】
このように、ＰＥＣＶＤによりＳｉＯx膜が堆積されている状態で、シャッター１１７を開放し、希土類元素ターゲット１２１の表面より飛び出したスパッタ粒子が、基板１０５の上に到達するようにする。このとき、プラズマ生成室１０１に供給している酸素ガスにより希土類元素ターゲット１２１の表面が一部酸化されるため、希土類元素だけでなくこの酸化物もスパッタ粒子として基板１０５の上に到達する。
【００３１】
前述したように、基板１０５の表面では、シランガスと酸素プラズマとの反応によりＳｉＯx膜の成膜（堆積）が進行しており、スパッタにより飛来した希土類金属及びこの酸化物が、このＳｉＯx膜の中に取り込まれる。これらの結果、基板１０５の表面には、希土類元素が添加されたＳｉＯx膜が形成された状態が得られる。
【００３２】
基板１０５上に形成される希土類元素が添加されたＳｉＯx膜が所望の膜厚になったら、シャッター１１６及びシャッター１１７を閉じて基板１０５上への膜の堆積を停止し、次に、２つのプラズマ生成状態を停止し、ガスの供給を停止する。この後、プラズマ生成室１０１，成膜室１０２，及びスパッタ室１０３の内部を、十分に真空排気した後、成膜室１０２に設けられた図示しないゲートを開放し、基板１０５を装置から搬出する。
【００３３】
次に、上述したことにより形成されたＳｉＯx膜を用いた光導波路の形成について説明する。まず、図２（ａ）に示すように、シリコン基板２０１の上に２酸化シリコン（ＳｉＯ2）からなる下部クラッド層２０２が形成された状態とし、下部クラッド層２０２の上に、前述したように、希土類元素が添加されたＳｉＯx膜２０３が形成された状態とする。
【００３４】
次に、公知のリソグラフィー技術とエッチング技術とにより、ＳｉＯx膜２０３を加工し、図２（ｂ）に示すように、下部クラッド層２０２の上に、ＳｉＯxからなるコア２３１が形成された状態とする。コア２３１は、断面視四角形に形成する。加えて、コア２３１を２酸化シリコンからなる上部クラッド層２０４で覆えば、光導波路が完成する。ここで、コア２３１（ＳｉＯx膜２０３）の最適な厚さは、形成する光導波路の所望とする光の閉じ込めの強さにより、適宜設定する。光導波路の光閉じ込めの強さは、クラッドとコアとの比屈折率差により変化する。例えば、ＳｉＯx膜２０３は１〜５μｍ程度に形成し、下部クラッド層２０２は３〜１５μｍ程度に形成し、上部クラッド層２０４も３〜１５μｍ程度に形成すればよい。
【００３５】
なお、マグネトロンプラズマによるスパッタをＥＣＲプラズマと合わせて使用する上述した方法では、０．１Ｐａ程度の低い圧力でマグネトロンプラズマが安定に維持されてスパッタできるため、スパッタされた粒子が、飛行中における他の粒子との衝突が抑制された状態で、基板に到着するという特徴がある。このため、スパッタ粒子である希土類元素のＳｉＯx膜の中への添加が、より効率的に行える。
【００３６】
次に、形成するシリコン化合物薄膜の屈折率の制御と、添加する希土類元素の量の制御について説明する。はじめに、屈折率の制御について説明する。光導波路の比屈折率差は、コアとなる希土類元素が添加されたＳｉＯx膜の屈折率により調整されるが、本実施の形態におけるシリコン化合物薄膜の形成方法では、ＳｉＯx膜の屈折率はシランガスの供給流量に対する酸素ガスの供給流量比を変えることにより調整できる。例えば、酸素ガス供給流量１５sccmに対し、シランガス供給流量１４sccmでは１．５０の屈折率を持つ膜が得られ、シランガス流量を２０sccmに増やせば１．６１の高い屈折率を持つ希土類元素が添加されたＳｉＯx膜が得られる。なお、sccmは流量の単位であり、０℃・１気圧の流体が１分間に１ｃｍ3流れることを示す。
【００３７】
ここで、前述した方法により希土類元素としてＥｒを添加したＳｉＯx膜を、シランガスの流量を変化させて成膜したときの屈折率の変化について、図３を用いて説明する。図３は、シランガスの供給流量と形成されるＥｒ添加ＳｉＯx膜の屈折率との関係を示す特性図である。ＥＣＲプラズマ（第１プラズマ）のためのマイクロ波パワーは４００Ｗ、スパッタターゲットにかけるＲＦパワーは２００Ｗ、Ａｒ流量は３５sccmで一定とした。屈折率は、波長６３２ｎｍの光を用いた公知のエリプソメータで測定した。図３に示すように、導波路型光増幅器のコアとして要求される屈折率、例えば１．５０〜１．６１をもったＳｉＯx膜が、シランガス流量を制御することで形成できることがわかる。
【００３８】
さらにシランガスの流量を変えれば、１．４７〜１．９０の範囲で所望の屈折率を持つＳｉＯx膜を形成することができた。なお、ＳｉＯx膜に添加されるＥｒの量は、スパッタ室１０３に供給されるＡｒによる第２プラズマによるスパッタで決定されるため、シランガス流量を変化させてもほとんど変化しなかった。
【００３９】
次に、添加する希土類元素の量（濃度）の制御について説明する。希土類元素の添加濃度は、アルゴンガスの供給流量及び希土類元素ターゲット１２１に対して印加する高周波パワーにより調整できる。例えば、Ｅｒから構成された希土類元素ターゲット１２１を用いてＥｒを添加したＳｉＯx膜を形成する場合、図４に示すように、印加する高周波パワーが１５０Ｗのとき１×１０19／ｃｍ3のＥｒが添加され、２３０Ｗのとき１．５×１０20／ｃｍ3のＥｒが添加される。なおＥｒの添加量は、公知のイオンインプラで作製して添加されているＥｒ量が既知の膜を基準としたＳＩＭＳ分析により見積もられた値である。図４示すように、高周波パワーを１５０〜２３０Ｗの範囲で制御することで、導波路型微小光増幅器用の膜として要求される１×１０19〜１０20／ｃｍ3程度のＥｒが、膜中に添加できる。なおこのときのＳｉＯx膜の屈折率は、ターゲットに印加する高周波パワーによらず一定であった。
【００４０】
図５は、本実施の形態における方法で成膜した膜厚２μｍのＥｒ添加ＳｉＯx膜を、Ａｒイオンレーザー光で励起し、Ｅｒ添加ＳｉＯx膜より得られる蛍光スペクトルを測定した結果である。１．５５μｍ付近にピークを持つＥｒの強い蛍光が得られおり、この結果から本方法で形成した膜が、光増幅器に使えることがわかる。またＥｒ添加ＳｉＯx膜より得られる蛍光強度は、Ｅｒの添加量により変化していることから、高利得の増幅を得るには、Ｅｒの添加量の制御も重要であることがわかる。
【００４１】
図６は、Ｅｒの添加量とＥｒ添加ＳｉＯx膜より得られる蛍光強度との関係を示したものである。Ｅｒの量と蛍光強度とは相関を持っており、蛍光強度を測定することによって膜中のＥｒ量を見積もることができることがわかる。希土類元素添加して成膜したシリコン化合物薄膜の中の希土類元素の量の確認は、膜を形成するたびにＳＩＭＳ分析する必要があったが、蛍光強度を測ることで、膜の組成分析をせずに成膜したシリコン化合物薄膜中の希土類元素の濃度を知ることができる。シリコン化合物薄膜の蛍光強度をモニターすることによりＥｒなどの希土類元素の添加量を見積もり、この値をフィードバックすることで添加した希土類元素の量がより正確な光導波路膜を形成することができた。
【００４２】
なお、ここでは希土類元素ターゲット１２１がＥｒから構成された例を述べたが、希土類元素ターゲット１２１が、Ｔｍから構成されたものであれば、Ｔｍが添加されたＳｉＯx膜が形成され、Ｈｏから構成されたものであれば、Ｈｏが添加されたＳｉＯx膜が形成され、Ｙｂから構成されたものであれば、Ｙｂが添加されたＳｉＯx膜が形成され、Ｎｄから構成されたものであれば、Ｎｄが添加されたＳｉＯx膜が形成され、Ｐｒから構成されたものであれば、Ｐｒが添加されたＳｉＯx膜が形成され、Ｄｙから構成されたものであれば、Ｄｙが添加されたＳｉＯx膜が形成される。また、複数の希土類元素からなるターゲットを用いれば、複数の希土類元素が添加されたＳｉＯx膜（シリコン化合物薄膜）を形成することもできる。
【００４３】
以上のように、本実施の形態に係るシリコン化合物薄膜の形成方法によれば、屈折率と添加希土類元素量を独立に制御可能であり、この結果、本方法によれば、導波路型微小光増幅器の設計に広範囲で対応でき、実用的な希土類元素添加の光導波路に適用可能なシリコン化合物薄膜が、容易に得られるようになる。
【００４４】
次に、膜中の希土類元素の添加量を、膜の厚方向の分布に制御する成膜方法について説明する。以下では、図１を用いて説明した薄膜形成装置を用いた場合について説明する。まず、基板１０５として表面に１０μｍ程度の２酸化シリコン膜が形成されているシリコン基板を基板台１０４に固定し、また、シャッター１１６とシャッター１１７を閉じた状態とする。これは、プラズマ生成室１０１で生成されたプラズマ及びスパッタ室１０３で生成されたスパッタ粒子が、基板１０５の方向に飛行するのが遮られた状態である。
【００４５】
次に、上述した状態で、成膜室１０２及びプラズマ生成室１０１の内部を所定の圧力（真空度）にまで排気（真空排気）する。また、また、図示しない回転機構により、基板台１０４を、プラズマ生成室１０１と成膜室１０２との連通方向に対して１５〜４５°程度傾けた状態で回転させる。なお、プラズマ生成室１０１と成膜室１０２との連通方向が、プラズマ生成室１０１で生成されたＥＣＲプラズマの流れていく方向である。
【００４６】
この後、ガス導入部１０６より酸素ガスをプラズマ生成室１０１に導入し、ガス導入部１３３よりアルゴンガスをスパッタ室１０３に導入し、これらに連通している成膜室１０２の内部の圧力が、例えば０．０５〜０．２Ｐａ程度とされた状態にする。
【００４７】
この状態で、磁気コイル１１４よりプラズマ生成室１０１内に８７５Ｇの磁場を発生させ、また、マイクロ波発生器１０８より２．４５ＧＨｚのマイクロ波を導入し、プラズマ生成室１０１にＥＣＲプラズマを発生させる。次いで、スパッタ室１０３の希土類元素ターゲット１２１に、高周波電源１２２より１３．５６ＭＨｚのＲＦパワーを印加し、希土類元素ターゲット１２１近傍にマグネトロン放電によりプラズマを発生させる。前述したように、本装置によれば、０．１Ｐａ程度と低い圧力でも、マグネトロン放電によるプラズマが安定した状態で得られる。
【００４８】
次いで、ソースガス導入部１０７のリング状の配管部１７２より、シリコンソースガスとしてシランガスを導入し、ガスの導入状態が安定したところで、シャッター１１６を動かし開いた状態にする。プラズマ生成室１０１内で生成されたＥＣＲプラズマは、磁気コイル１１４により形成される発散磁場によりプラズマ引出口１１５より引き出され、基板台１０４の方向に流れるプラズマ流１２０を形成する。形成されたプラズマ流１２０は、配管部１７２のリング中央部を通過し、基板台１０４に到達する。
【００４９】
以上のことによりプラズマが生成されている状態において、基板１０５の表面では、プラズマ引出口１１５より引き出された酸素プラズマと、ソースガス導入部１０７から導入されたシランガスとが反応し、ＳｉＯx膜の堆積がはじまる。このように、ＰＥＣＶＤによりＳｉＯxが堆積されている状態を、堆積された膜の厚さが所望の値となる時間継続する。堆積された膜厚が所望の値とされた後、シャッター１１７を開放し、希土類元素ターゲット１２１の表面より飛び出したスパッタ粒子が、基板１０５の上に到達するようにする。このときプラズマ生成室１０１に供給している酸素ガスにより希土類元素ターゲット１２１の表面が一部酸化されるため、希土類元素だけでなくその酸化物もスパッタ粒子として基板１０５の上に到達する。
【００５０】
前述したように、基板１０５の表面では、シランガスと酸素プラズマとの反応によりＳｉＯx膜の成膜が進行しており、スパッタにより飛来した希土類金属及びこの酸化物が、このＳｉＯx膜の中に取り込まれる。これらの結果、シャッター１１７が開放されている状態では、基板１０５の表面に希土類元素が添加されたＳｉＯx膜が形成される。この状態を所定の時間継続し、希土類元素が添加されたＳｉＯx膜が所定の膜厚になったら、シャッター１１７を閉じて基板１０５の上へスパッタ粒子が飛来するのを防ぎ、膜中に希土類元素が添加されないようにする。次いで、希土類元素を添加しないＳｉＯx膜をさらに所望の膜厚成膜した後、シャッター１１６を閉めて堆積を停止し、次に、２つのプラズマ生成状態を停止し、ガスの供給を停止する。この後、プラズマ生成室１０１，成膜室１０２，及びスパッタ室１０３の内部を、十分に真空排気した後、成膜室１０２に設けられた図示しないゲートを開放し、基板１０５を装置から搬出する。
【００５１】
上述した一連の工程により、図７（ａ）に示すように、シリコン基板７０１の上に、二酸化シリコンからなる下部クラッド層７０２が形成され、この上に、順次、ＳｉＯx膜７０３，希土類元素添加ＳｉＯx膜７０４，ＳｉＯx膜７０５が形成された状態が得られる。この後、公知のリソグラフィー技術とエッチング技術とにより、ＳｉＯx膜７０３，希土類元素添加ＳｉＯx膜７０４，及びＳｉＯx膜７０５を同時に加工し、図７（ｂ）に示すように、下部クラッド層２０２の上に、希土類が添加されていないＳｉＯxよりなるコア下部７３１，希土類元素が添加されたＳｉＯxよりなる希土類添加コア７４１，及び希土類が添加されていないＳｉＯxよりなるコア上部７５１から構成されたコア７０６が形成された状態とする。コア７０６は、断面視四角形に形成する。加えて、コア７０６を２酸化シリコンからなる上部クラッド層７０７で覆えば、光導波路が完成する。
【００５２】
ところで、光導波路のコアを導波する光信号は、一般にコアの中心部の光強度が大きく、コアの周辺部では小さい。従って光増幅器としての利用を考えた場合、光の増幅はコアの導波方向の中心部で主に起こり、周囲の寄与は小さいことになる。一方、添加される希土類元素は、光増幅のためには必要であるが、希土類元素の存在によりコア（導波路）を導波する信号光が散乱などにより減衰してしまう原因にもなる。従って、希土類元素は、不要な場所にはない方がよい。図７（ｂ）に示すように、コア７０６の中央部に希土類添加コア７４１を配置することで、光増幅の効率は落とさず、また、周辺部のコア下部７３１及びコア上部７５１には希土類元素を添加しないようにすることで、導波損失を低減できるようになる。
【００５３】
また、図７（ｂ’）に示すように、希土類添加コア７４１が、コア７０６ａの中央部より、シリコン基板７０１表面の法線方向上部に配置されているようにすることで、以下に示すように、光増幅の効率を向上させることができる。この場合、下部クラッド層７０２より大きい屈折率を備えた上部クラッド層７１７を用いればよい。このようにすることで、光の強度分布がコア中心よりも上部クラッド層７１７の側（上方）にずれた状態で、信号光が導波路中を導波する。このようにすることで、導波している信号光がシリコン基板７０１の側に漏れ出すことが抑制されるようになる。また、希土類添加コア７４１が、コア７０６ａの中央部より上方にずれており、導波している信号光のずれに対応しているので、効率的な光増幅が実現できる
【００５４】
ところで、添加する希土類元素の膜厚方向の濃度分布はシャッター１１７（図１）の開閉だけではなく、希土類元素ターゲット１２１へ印加するＲＦパワーの調整により制御可能である。例えば、２酸化シリコンよりなる下部クラッド層８０２が形成されたシリコン基板８０１を用意し、前述同様に下部クラッド層８０２の上にＳｉＯx膜を形成する。このとき、まず、希土類元素ターゲット１２１に印加するＲＦパワーを、１００ＷとしてＳｉＯx膜の成膜を開始し、開始してから徐々に印加するＲＦパワーを上げて２００Ｗとし、所定時間後に、印加するＲＦパワーを徐々に低下し、最終的に印加するＲＦパワーが１００Ｗになるように調整しながら成膜する。このように希土類を添加したＳｉＯx膜を形成すると、図８に示すように、希土類元素の添加量が膜厚方向に分布した、ＳｉＯx膜８０３が形成された状態が得られる。ＳｉＯx膜８０３は、膜厚方向の中央部に添加されている希土類元素の濃度ピークを持つ状態に形成される。
【００５５】
このように、ターゲットへ印加するパワーを調整する方法によれば、膜厚方向の希土類元素の濃度分布が、コアを伝搬する光の強度分布とほぼ一致するような光導波路膜を形成できる。このため、この膜で導波路型光増幅器を作製した場合、効率の高い光増幅が得られるようになる。また、図７（ｂ’）を用いて説明したように、希土類元素濃度の最も高い領域を、やや上方に偏らせるとさらによい。
【００５６】
図７及び図８を用いて説明した導波路のように、光増幅への寄与が小さいコアの領域で希土類元素の濃度を減らす膜構成にすると、導波路の作製面でも有利となる。導波路の作製では、希土類元素が添加されたＳｉＯx膜を、エッチングなどの加工によりチャネル型やリブ型の導波路のコアに形成することになる。このとき、希土類元素は揮発性の反応物を形成しないため、例えばプラズマエッチングでコアへの加工する場合、希土類元素が加工表面に残りやすく、希土類元素が添加されていないＳｉＯxに比較して加工速度が低下し、また、加工面の荒れが発生する。このため、コアへの加工をするときに、光増幅への寄与が少ないコアの部分には希土類元素が添加されていない、または濃度が低くされている構成とすることで、上述した問題が抑制され、高精度で再現性よく光導波路（コア）を作製するのに有効である。
【００５７】
なお、上述では、シリコン化合物薄膜としてＳｉＯx膜を例に説明したが、これに限るものではなく、本発明は、例えば、ＳｉＯＮ膜の形成にも適用可能であることはいうまでもない。この場合、酸素とアルゴンに加えて窒素ガスを混ぜたプラズマを用いて上述同様に膜を形成することで、屈折率と希土類元素添加量とを独立に制御しつつ、希土類元素を添加したＳｉＯＮ膜が形成できる。
【図面の簡単な説明】
【００５８】
【図１】本発明の実施の形態におけるシリコン化合物薄膜の形成方法を実施するための薄膜形成装置の構成例を示す構成図である。
【図２】ＳｉＯx膜を用いた光導波路の形成について説明する工程図である。
【図３】シランガスの供給流量と形成されるＥｒ添加ＳｉＯx膜の屈折率との関係を示す特性図である。
【図４】ターゲットに印加するＲＦパワーと添加されるＥｒ量との関係を示す特性図である。
【図５】本実施の形態における方法で成膜した膜厚２μｍのＥｒ添加ＳｉＯx膜を、Ａｒイオンレーザー光で励起したときに、Ｅｒ添加ＳｉＯx膜より得られる蛍光スペクトルを測定した結果を示す特性図である。
【図６】Ｅｒの添加量とＥｒ添加ＳｉＯx膜より得られる蛍光強度との関係を示した特性図である。
【図７】ＳｉＯx膜を用いた光導波路の形成について説明する工程図である。
【図８】ターゲットに印加するＲＦパワーを制御したときの添加される希土類元素の膜厚方向の分布を説明するための説明図である。
【図９】従来の成膜装置の構成を示す構成図である。
【符号の説明】
【００５９】
１０１…プラズマ生成室、１０２…成膜室、１０３…スパッタ室、１０４…基板台、１０５…基板、１０６…ガス導入部、１０７…ソースガス導入部、１０８…マイクロ波発振器、１０９…導波管、１１０…石英窓、１１３…排気口、１１４…磁気コイル（磁場発生手段）、１１５…プラズマ引出口、１１６，１１７…シャッター、１２０…プラズマ流、１２１…希土類元素ターゲット、１２２…高周波電源、１３３…ガス導入部、１７１…導入管、１７２…配管部、１７３…ノズル。
【図１】
2008118008.tif 000003
【図２】
2008118008.tif 000004
【図３】
2008118008.tif 000005
【図４】
2008118008.tif 000006
【図５】
2008118008.tif 000007
【図６】
2008118008.tif 000008
【図７】
2008118008.tif 000009
【図８】
2008118008.tif 000010
【図９】
2008118008.tif 000011